КОМПОЗИЦИЯ ГАШЕНОЙ ИЗВЕСТИ И СПОСОБ ЕЕ ПОЛУЧЕНИЯ

2
2
1. Композиция гашеной извести, содержащая частицы Са(ОН) кристаллической морфологии в виде пластинок, характеризующихся диаметром D окружности, описанной вокруг пластинки, и толщиной, а также коэффициентом D/e формы, представляющим собой соотношение между указанным диаметром окружности, описанной вокруг пластинки, и указанной толщиной, отличающаяся тем, что содержание пластинок в композиции гашеной извести составляет от 50 до 100% по отношению к общему количеству частиц Са(ОН), и коэффициент формы составляет от 10 до 300.
2. Композиция гашеной извести по п.1, в которой указанный коэффициент D/e формы составляет от 20 до 200, предпочтительно от 30 до 100 и более предпочтительно от 45 до 80.
3. Композиция гашеной извести по п.1 или 2, в которой указанные частицы имеют, по существу, гексагональную пластинчатую кристаллическую морфологию.
2
4. Композиция гашеной извести по п.1 или 2, в которой указанное содержание пластинок превышает 70%, в частности превышает 80% и предпочтительно превышает 90% по отношению к общему количеству частиц Са(ОН).
5. Композиция гашеной извести по п.1 или 2, в которой диаметр D находится в пределах от 1 мкм до 80 мкм, в частности от 2 до 40 мкм и предпочтительно от 3 мкм до 30 мкм.
6. Композиция гашеной извести по п.1 или 2, в которой указанная толщина е составляет от 0,05 мкм до 1 мкм и предпочтительно от 0,1 до 0,5 мкм.
7. Композиция гашеной извести по п.1 или 2, в которой содержание серы составляет предпочтительно от 0,01% до 1,5% по отношению к массе композиции.
8. Композиция гашеной извести по п.1 или 2, в которой содержание диэтиленгликоля (ДЭГ) составляет предпочтительно от 0,1% до 2% по отношению к массе композиции.
9. Композиция гашеной извести по п.1 или 2, в которой гидроксид кальция присутствует в количестве от 80 мас.% до 98 мас.% по отношению к общей массе композиции, предпочтительно в количестве от 85% до 97%, в частности от 90% до 96% и более предпочтительно от 92% до 95 мас.% по отношению к общей массе композиции.
10. Способ получения гашеной извести из негашеной извести, отличающийся тем, что он включает:
- смешивание негашеной извести, воды для гашения, серосодержащей минеральной добавки и ДЭГ,
- гашение указанной негашеной извести при помощи указанной воды для гашения в присутствии указанной серосодержащей минеральной добавки и ДЭГ,
2
2
- образование пластинок Са(ОН), имеющих диаметр окружности, описанной вокруг пластинки, и толщину, а также коэффициент формы, представляющий собой отношение указанного диаметра окружности, описанной вокруг пластинки, к толщине и составляющий от 10 до 300 при содержании пластинок от 50 до 100% по отношению к общему количеству образовавшихся частиц Са(ОН).
11. Способ по п.10, в котором указанную серосодержащую минеральную добавку добавляют в негашеную известь, а ДЭГ добавляют в воду для гашения.
12. Способ по п.10, в котором указанную серосодержащую минеральную добавку и ДЭГ добавляют в воду для гашения.
13. Способ по любому из пп.10-12, который дополнительно включает выдержку указанной смеси в течение от 12 ч до 24 ч.
3
4
4
2
4
2
3
4
3
14. Способ по любому из пп.10-12, в котором указанную серосодержащую минеральную добавку выбирают из группы, в которую входят сульфаты, сульфиты, бисульфаты и бисульфиты с растворимостью (при 20°С), превышающей или равной 1 г/дм, и, в частности, выбирают из группы, в которую входят CaSO, MgSO, NaSO, NaSO, NaHSO и NaHSO, их производные и их смеси.
15. Способ по любому из пп.10-12, в котором указанную серосодержащую минеральную добавку добавляют в количестве от 0,1% до 5%, в частности от 0,3% до 2,5% и предпочтительно от 0,5% до 1,5 мас.% обезвоженной добавки по отношению к массе негашеной извести.
16. Способ по любому из пп.10-12, в котором ДЭГ добавляют в количестве от 0,1 мас.% до 2,5 мас.% по отношению к массе негашеной извести, в частности от 0,2% до 1% и предпочтительно от 0,3% до 0,6 мас.% по отношению к массе негашеной извести.
17. Способ по любому из пп.10-12, в котором указанную воду добавляют для гашения при массовом соотношении негашеная известь/вода, составляющем от 1/1,5 до 1/12.
18. Способ по любому из пп.10-12, который дополнительно включает стадию удаления воды, в случае необходимости, в сочетании с дроблением или измельчением.